(57)【要約】【課題】本発明は、長期間の熱エージング後の機械的特性及び熱エージング後の色調特性に極めて優れるポリアセタール樹脂組成物を提供することを目的とする。【解決手段】本発明のポリアセタール樹脂組成物は、ポリアセタール樹脂（Ａ）１００質量部と、結晶質珪酸カルシウム水和物（Ｂ）０．００１〜１．０質量部と、を含む。【選択図】なし【特許請求の範囲】
【請求項１】
ポリアセタール樹脂（Ａ）１００質量部と、
結晶質珪酸カルシウム水和物（Ｂ）０．００１〜１．０質量部と、
を含むポリアセタール樹脂組成物。
【請求項２】
結晶質珪酸カルシウム水和物（Ｂ）が、層状構造及び／又はカードハウス構造である、請求項１に記載のポリアセタール樹脂組成物。
【請求項３】
結晶質珪酸カルシウム水和物（Ｂ）が、トバモライトである、請求項１又は２に記載のポリアセタール樹脂組成物。
【請求項４】
請求項１〜３のいずれか一項に記載のポリアセタール樹脂組成物を含む成形品。
【発明の詳細な説明】
【技術分野】
【０００１】
本発明は、ポリアセタール樹脂組成物及び成形品に関する。
【背景技術】
【０００２】
ポリアセタール樹脂は結晶性樹脂であり、剛性、強度、靭性、摺動性及びクリープ性に優れた樹脂材料である。ポリアセタール樹脂の用途は、自動車部品、電気若しくは電子部品及び工業部品などの機構部品用材料等、広範囲に亘っている。
【０００３】
特に、ポリアセタール樹脂の特徴的用途として、自動車部品、電気若しくは電子機器の構造部品等ギアやカムといった関連部品に使われる。しかしながら、用途が拡大、多様化するに従い品質に対する要求は高度になってきており、特に高温環境下での用途においては、長期耐熱エージング性が要求される。従来のポリアセタール樹脂ではこのような要求を満足するレベルではなく、使用が限定されているのが現状である。
【０００４】
高温環境下におけるポリアセタール樹脂の劣化防止の従来の方法としては、熱安定剤、酸化防止剤等の添加剤の配合処方による方法が知られている。例えば、ヒンダードフェノール系化合物と炭素数１０〜２０のカルボン酸のアルカリ土類金属塩又はアルカリ土類金属水酸化物との併用による方法が提案されている（例えば、特許文献１参照）。さらに、ヒンダードフェノール系化合物と炭素数２２〜３６のカルボン酸のアルカリ金属塩とを用いた方法が提案されている（例えば、特許文献２参照）。
【０００５】
また、予め表面を界面活性剤で被覆処理したゾノライトなどの繊維状珪酸カルシウム水和物を熱可塑性樹脂に混合した組成物が提案されている（例えば、特許文献３参照）。さらに、高温クリープ特性や機械的特性を向上させる観点から、タルクを添加したポリアセタール樹脂組成物が開示されている（例えば、特許文献４参照）。
【０００６】
また、熱可塑性樹脂と珪酸カルシウムとの組成物で、高温条件化で変形が少なく、耐クラック性及び形状保持性を有する組成物が開示されている（例えば、特許文献５参照）。
【先行技術文献】
【特許文献】
【０００７】
【特許文献１】特公昭５５−２２５０８号公報
【特許文献２】特公昭６０−５６７４８号公報
【特許文献３】特許第４７１８０１５号
【特許文献４】特許第４７９９５３４号
【特許文献５】特開平１０−２０３８５６号公報
【発明の概要】
【発明が解決しようとする課題】
【０００８】
しかしながら、特許文献１及び２に記載の方法は、ポリアセタール樹脂の長期耐熱エージング性が改善されるもののまだ不十分であり、長期間高温環境下においてポリアセタール樹脂の機械特性が低下しており、ポリアセタール樹脂の劣化が認められるため、さらなる改善が必要である。また、いずれの特許文献に記載の組成物も長期間の熱エージング後の機械的特性及び熱エージング後の色調特性に関して、さらなる改善が求められている。
【０００９】
本発明は、長期間の熱エージング後の機械的特性及び熱エージング後の色調特性に極めて優れるポリアセタール樹脂組成物を提供することを目的とする。
【課題を解決するための手段】
【００１０】
本発明者らは、上記課題を解決する為に鋭意検討した結果、ポリアセタール樹脂及び結晶質珪酸カルシウム水和物を含有するポリアセタール樹脂組成物が、ポリアセタール樹脂がもつ本来の熱安定性や剛性、靭性等の機械的特性のバランスを維持し、さらに耐熱エージングにおける長期高温環境下での機械的特性に優れ、且つ変色性の少ないことを見出し、本発明を完成するに至った。
【００１１】
すなわち、本発明は以下に関する。
［１］
ポリアセタール樹脂（Ａ）１００質量部と、
結晶質珪酸カルシウム水和物（Ｂ）０．００１〜１．０質量部と、
を含むポリアセタール樹脂組成物。
［２］
結晶質珪酸カルシウム水和物（Ｂ）が、層状構造及び／又はカードハウス構造である、［１］に記載のポリアセタール樹脂組成物。
［３］
結晶質珪酸カルシウム水和物（Ｂ）が、トバモライトである、［１］又は［２］に記載のポリアセタール樹脂組成物。
［４］
［１］〜［３］のいずれかに記載のポリアセタール樹脂組成物を含む成形品。
【発明の効果】
【００１２】
本発明のポリアセタール樹脂組成物は、長期間の熱エージング後の機械的特性に優れ、且つ熱エージング後の色調特性に優れるという効果を有する。
【発明を実施するための形態】
【００１３】
以下、本発明を実施するための形態（以下、「本実施形態」という。）について詳細に説明する。以下の本実施形態は、本発明を説明するための例示であり、本発明をこの本実施形態にのみ限定する趣旨ではない。そして、本発明は、その要旨の範囲内で適宜に変形して実施できる。
【００１４】
≪ポリアセタール樹脂組成物≫
本実施形態のポリアセタール樹脂組成物は、ポリアセタール樹脂（Ａ）１００質量部と、結晶質珪酸カルシウム水和物（Ｂ）０．００１〜１．０質量部と、を含む。
【００１５】
［ポリアセタール樹脂（Ａ）］
本実施形態で用いるポリアセタール樹脂（Ａ）は、公知のポリアセタール樹脂であってもよく、特に限定されるものではない。
【００１６】
本実施形態で用いるポリアセタール樹脂（Ａ）としては、特に限定されないが、具体的には、例えば、ポリアセタールホモポリマーやポリアセタールコポリマーが挙げられる。ポリアセタールホモポリマーとしては、特に限定されないが、例えば、ホルムアルデヒド単量体又はホルムアルデヒドの環状オリゴマーを単独重合して得られるポリアセタールホモポリマーが代表例として挙げられる。また、ポリアセタールコポリマーとしては、特に限定されないが、例えば、ホルムアルデヒド単量体又はホルムアルデヒドの環状オリゴマーと、環状エーテル及び／又は環状ホルマールとを共重合させて得られるポリアセタールコポリマーが代表例として挙げられる。ホルムアルデヒドの環状オリゴマーとしては、特に限定されないが、例えば、ホルムアルデヒドの３量体（トリオキサン）や４量体（テトラオキサン）等が挙げられる。環状エーテル及び環状ホルマールとしては、特に限定されないが、例えば、エチレンオキサイド、プロピレンオキサイド、エピクロルヒドリン、１，３−ジオキソランや１，４−ブタンジオールホルマールなどのグリコールやジグリコールの環状ホルマール等が挙げられる。
【００１７】
さらに、ポリアセタールコポリマーとしては、特に限定されないが、例えば、単官能グリシジルエーテルを共重合させて得られる分岐を有するポリアセタールコポリマーや、多官能グリシジルエーテルを共重合させて得られる架橋構造を有するポリアセタールコポリマーも用いることができる。
【００１８】
またさらに、ポリアセタールホモポリマーとしては、特に限定されないが、例えば、両末端又は片末端に水酸基などの官能基を有する化合物、例えばポリアルキレングリコールの存在下、ホルムアルデヒド単量体又はホルムアルデヒドの環状オリゴマーを重合して得られるブロック成分を有するポリアセタールホモポリマーも用いることができる。また、ポリアセタールコポリマーとしては、特に限定されないが、例えば、同じく両末端又は片末端に水酸基などの官能基を有する化合物、例えば水素添加ポリブタジエングリコールの存在下、ホルムアルデヒド単量体又はホルムアルデヒドの環状オリゴマーと、環状エーテル及び／又は環状ホルマールとを共重合させて得られるブロック成分を有するポリアセタールコポリマーも用いることができる。
【００１９】
以上のように、本実施形態においては、ポリアセタール樹脂（Ａ）として、ポリアセタールホモポリマー及びポリアセタールコポリマーのいずれを用いてもよく、特に限定するものではない。これらのポリアセタール樹脂（Ａ）は、１種単独で用いてもよく、２種以上併用してもよい。
【００２０】
［結晶質珪酸カルシウム水和物（Ｂ）］
本実施形態で用いる結晶質珪酸カルシウム水和物（Ｂ）としては、特に限定されないが、例えば、トバモライト系、ワラストナイト系、ジャイロライト系等が挙げられる。具体的には、結晶質珪酸カルシウム水和物（Ｂ）としては、特に限定されないが、例えば、トバモライト、ゾノライトとが挙げられる。結晶質珪酸カルシウム水和物（Ｂ）は、１種単独で用いてもよく、２種以上を併用してもよい。結晶質珪酸カルシウム水和物（Ｂ）としては、特にトバモライトが入手の容易さの観点から好ましい。本実施形態において、トバモライトとしては、周知のケイ酸カルシウム水和物を用いることができる。トバモライトの合成方法は、特に限定されることなく、例えば、ケイ酸質原料と石灰質原料とを水中に分散させた後、水熱合成する方法等、周知の方法が用いられる。
【００２１】
トバモライトの構造式は、特に限定されないが、一例を挙げると、（５ＣａＯ・６ＳｉＯ2・０〜４Ｈ2Ｏ）で表される。
【００２２】
結晶質珪酸カルシウム水和物（Ｂ）の形状は、特に限定されないが、例えば、層状、繊維状、短冊状、繊維束、はく状等が挙げられる。結晶質珪酸カルシウム水和物（Ｂ）は、好ましくは層状構造及び／又はカードハウス構造であるが、繊維状、繊維束、短冊状及びはく状からなる群より選択される１種の構造をさらに併用してもよい。
【００２３】
結晶質珪酸カルシウム水和物（Ｂ）の平均粒子径は、十分な耐熱性及び剛性付与の観点から０．０１μｍ以上が好ましく、十分な分散性付与の観点から１００．０μｍ以下であることが好ましい。結晶質珪酸カルシウム水和物（Ｂ）の平均粒子径は、より好ましくは０．０５〜８０μｍであり、さらに好ましくは０．１〜５０μｍである。
【００２４】
なお、本実施形態において、結晶質珪酸カルシウム水和物（Ｂ）の平均粒子径は、レーザー光回折測定法により測定して得られる粒度分布の中心粒径Ｄ５０％である。
【００２５】
結晶質珪酸カルシウム水和物（Ｂ）の平均粒子径を前記範囲内に制御する方法としては、特に限定されないが、例えば、軸流型ミル法、アニュラー型ミル法、ロールミル法、ボールミル法、ジェットミル法、容器回転式圧縮せん断型ミル法、及び磁器乳鉢で粉砕する方法等が挙げられる。
【００２６】
本実施形態のポリアセタール樹脂組成物は、ポリアセタール樹脂（Ａ）に、特定量の結晶質珪酸カルシウム水和物（Ｂ）を含有させることにより、効果的に機械的特性を維持し長期間の熱エージング後の機械的特性を向上させ、且つ熱エージング後の変色を少なくさせることが可能となる。
【００２７】
本実施形態のポリアセタール樹脂組成物において、結晶質珪酸カルシウム水和物（Ｂ）は、ポリアセタール樹脂（Ａ）１００質量部に対し、０．００１〜１．０質量部含有されており、さらには、０．０１〜０．５質量部含有されていることが好ましい。これにより、本実施形態のポリアセタール樹脂組成物は、ポリアセタール樹脂本来の熱安定性や剛性、靭性等の機械的特性を維持し、長期間の熱エージング後の機械的特性に優れ、且つ熱エージング後の変色が少ないという効果を奏する。
【００２８】
＜その他の材料＞
本実施形態のポリアセタール樹脂組成物には、上記結晶質珪酸カルシウム水和物（Ｂ）とともに、他の無機充填剤、有機充填剤、並びに有機化剤で処理した無機充填剤粉体を用いてもよい。
【００２９】
他の無機充填剤の具体例としては、特に限定されないが、例えば、タルク、ガラス繊維、炭素繊維、窒化硼素、ハイドロタルサイト、アルミニウム、チタン、銅、真鍮等の金属繊維等が挙げられる。
【００３０】
有機充填剤の具体例としては、特に限定されないが、例えば、セルロース、ポリウレタン樹脂、芳香族ポリアミド樹脂、フッ素樹脂等が挙げられる。
【００３１】
本実施形態のポリアセタール樹脂組成物には、さらに他の特性を付与するため、本発明の効果を損なわない範囲で、他の添加剤、例えば酸化防止剤、紫外線吸収剤、熱安定剤などの安定剤、帯電防止剤、離型剤、染顔料、着色剤、あるいはその他の樹脂を添加してもよい。
【００３２】
本実施形態のポリアセタール樹脂組成物は、用途に応じて適当な添加剤を配合することにより、長期耐熱エージング性をより一層向上させることができる。好適な具体的としては、ポリアセタール樹脂（Ａ）１００質量部に対し、酸化防止剤及び／又はギ酸捕捉剤を０．０１〜５質量部含有させることにより、さらに長期耐熱エージング性を向上させたポリアセタール樹脂組成物を得ることができる。また、ポリアセタール樹脂（Ａ）１００質量部に対し、酸化防止剤、ホルムアルデヒド反応性窒素を含む重合体若しくは化合物、ギ酸捕捉剤、耐候（光）安定剤及び離型（潤滑）剤からなる群より選択される少なくとも１種を０．０１〜１０質量部含有させることにより、長期耐熱エージング性をより一層向上させたポリアセタール樹脂組成物を得ることができる。
【００３３】
（酸化防止剤）
酸化防止剤としてはヒンダートフェノール系酸化防止剤が好ましい。具体的には、特に限定されないが、例えば、ｎ−オクタデシル−３−（３’，５’−ジ−ｔ−ブチル−４’−ヒドロキシフェニル）−プロピオネート、ｎ−オクタデシル−３−（３’−メチル−５’−ｔ−ブチル−４’−ヒドロキシフェニル）−プロピオネート、ｎ−テトラデシル−３−（３’，５’−ジ−ｔ−ブチル−４’−ヒドロキシフェニル）−プロピオネート、１，６−ヘキサンジオール−ビス−［３−（３，５−ジ−ｔ−ブチル−４ −ヒドロキシフェニル）−プロピオネート］、１，４− ブタンジオール−ビス−［３−（３，５−ジ−ｔ−ブチル−４−ヒドロキシフェニル）−プロピオネート］、トリエチレングリコール−ビス−［３−（３−ｔ−ブチル −５−メチル−４−ヒドロキシフェニル）−プロピオネート］、ペンタエリスリトールテトラキス［メチレン−３−（３’，５’−ジ−ｔ−ブチル−４’−ヒドロキシフェニル）プロピオネート］メタン等が挙げられる。好ましくは、トリエチレングリコール−ビス−［３−（３−ｔ−ブチル−５−メチル−４−ヒドロキシフェニル）−プロピオネート］及びペンタエリスリトールテトラキス［メチレン‐３−（３’，５’−ジ−ｔ−ブチル−４’−ヒドロキシフェニル）プロピオネート］メタンである。これらの酸化防止剤は１種類で用いてもよいし、２種類以上を組み合わせて用いてもよい。
【００３４】
（ホルムアルデヒド反応性窒素を含む重合体又は化合物）
ホルムアルデヒド反応性窒素を含む重合体又は化合物の例としては、特に限定されないが、例えば、ナイロン４−６、ナイロン６、ナイロン６−６、ナイロン６−１０、ナイロン６−１２、ナイロン１２等のポリアミド樹脂、及びこれらの重合体（例えば、ナイロン６／６−６／６−１０、ナイロン６／６−１２等）を挙げることができる。また他に、アクリルアミド及びその誘導体、アクリルアミド及びその誘導体と他のビニルモノマーとの共重合体が挙げられ、例えばアクリルアミド及びその誘導体と他のビニルモノマーとを金属アルコラートの存在下で重合して得られたポリ−β−アラニン共重合体を挙げることができる。その他にアミド化合物、アミノ置換トリアジン化合物、アミノ置換トリアジン化合物とホルムアルデヒドとの付加物、アミノ置換トリアジン化合物とホルムアルデヒドとの縮合物、尿素、尿素誘導体、ヒドラジン誘導体、イミダゾール化合物、イミド化合物を挙げることができる。
【００３５】
アミド化合物の具体例としては、特に限定されないが、例えば、イソフタル酸ジアミドなどの多価カルボン酸アミド、アントラニルアミドが挙げられる。アミノ置換トリアジン化合物の具体例としては、特に限定されないが、例えば、２，４ −ジアミノ−ｓｙｍ−トリアジン、２，４，６−トリアミノ−ｓｙｍ−トリアジン、Ｎ−ブチルメラミン、Ｎ− フェニルメラミン、Ｎ，Ｎ−ジフェニルメラミン、Ｎ， Ｎ−ジアリルメラミン、ベンゾグアナミン（２，４−ジアミノ−６−フェニル−ｓｙｍ−トリアジン）、アセトグアナミン（２，４−ジアミノ−６−メチル−ｓｙｍ−トリアジン）、２，４−ジアミノ−６− ブチル−ｓｙｍ−トリアジン等が挙げられる。アミノ置換トリアジン類化合物とホルムアルデヒドとの付加物の具体例としては、特に限定されないが、例えば、Ｎ−メチロールメラミン、Ｎ，Ｎ’−ジメチロールメラミン、Ｎ，Ｎ’，Ｎ”−トリメチロールメラミンを挙げることができる。アミノ置換トリアジン類化合物とホルムアルデヒドとの縮合物の具体例としては、特に限定されないが、例えば、メラミンとホルムアルデヒドとの縮合物を挙げることができる。尿素誘導体の例としては、特に限定されないが、例えば、Ｎ−置換尿素、尿素縮合体、エチレン尿素、ヒダントイン化合物、ウレイド化合物を挙げることができる。Ｎ−置換尿素の具体例としては、特に限定されないが、例えば、アルキル基等の置換基が置換したメチル尿素、アルキレンビス尿素、アーリル置換尿素を挙げることができる。尿素縮合体の具体例としては、特に限定されないが、例えば、尿素とホルムアルデヒドとの縮合体等が挙げられる。ヒダントイン化合物の具体例としては、特に限定されないが、例えば、ヒダントイン、５，５−ジメチルヒダントイン、５，５−ジフェニルヒダントイン等が挙げられる。ウレイド化合物の具体例としては、特に限定されないが、例えば、アラントイン等が挙げられる。イミド化合物の具体例としては、特に限定されないが、例えば、スクシンイミド、グルタルイミド、フタルイミドを挙げることができる。ヒドラジン誘導体としては、特に限定されないが、例えば、ヒドラジド化合物を挙げることができる。ヒドラジド化合物の具体例としては、特に限定されないが、例えば、ジカルボン酸ジヒドラジドを挙げることができ、更に具体的には、マロン酸ジヒドラジド、コハク酸ジヒドラジド、グルタル酸ジヒドラジド、アジピン酸ジヒドラジド、ピメリン酸ジヒドラジド、スペリン酸ジヒドラジド、アゼライン酸ジヒドラジド、セバチン酸ジヒドラジド、ドデカン二酸ジヒドラジド、イソフタル酸ジヒドラジド、フタル酸ジヒドラジド、２，６−ナフタレンジカルボジヒドラジド等が挙げることができる。
【００３６】
これらのホルムアルデヒド反応性窒素原子を含む重合体又化合物は、１種類で用いてもよいし、２種類以上を組み合わせて用いてもよい。
【００３７】
（ギ酸捕捉剤）
ギ酸捕捉剤としては、特に限定されないが、例えば、上記のアミノ置換トリアジン化合物やアミノ置換トリアジン類化合物とホルムアルデヒドとの縮合物（例えばメラミンとホルムアルデヒドとの縮合物等）を挙げることができる。他のギ酸捕捉剤としては、特に限定されないが、例えば、アルカリ金属又はアルカリ土類金属の水酸化物、無機 酸塩、カルボン酸塩又はアルコキシドが挙げられる。これらの具体例としては、特に限定されないが、例えば、ナトリウム、カリウム、マグネシウム、カルシウム若しくはバリウムなどの金属の水酸化物、上記金属の炭酸塩、上記金属のリン酸塩、上記金属の珪酸塩、上記金属のホウ酸塩、上記金属のカルボン酸塩、さらには上記金属の層状複水酸化物を挙げることができる。
【００３８】
上記金属のカルボン酸塩を構成するカルボン酸としては、１０〜３６個の炭素原子を有する飽和又は不飽和脂肪族カルボン酸が好ましく、また、これらのカルボン酸は水酸基で置換されていてもよい。飽和又は不飽和脂肪族カルボン酸塩の具体的な例としては、特に限定されないが、例えば、ジミリスチン酸カルシウム、ジパルミチン酸カルシウム、ジステアリン酸カルシウム、（ミリスチン酸−パルミチン酸）カルシウム、（ミリスチン酸−ステアリン酸）カルシウム、（パルミチン酸−ステアリン酸）カルシウムが挙げられ、中でも好ましくは、ジパルミチン酸カルシウム、ジステアリン酸カルシウムである。
【００３９】
上記金属の層状複水酸化物としては、特に限定されないが、例えば、下記一般式（１）で表されるハイドロタルサイト類を挙げることができる。
〔（Ｍ2+）1-X（Ｍ3+）X（ＯＨ）2〕X+〔（Ａn-）x/n・ｍＨ2Ｏ〕X- （１）
〔式（１）中、Ｍ2+は２価金属、Ｍ3+は３価金属、Ａn-はｎ価（ｎは１以上の整数）のアニオン表わし、Ｘは、０＜Ｘ≦０．３３の範囲にあり、ｍは正の数である。〕
【００４０】
一般式（１）において、Ｍ2+の例としては、特に限定されないが、例えば、Ｍｇ2+、Ｍｎ2+、Ｆｅ2+、Ｃｏ2+、Ｎｉ2+、Ｃｕ2+、Ｚｎ2+等が挙げられ、Ｍ3+の例としては、特に限定されないが、例えば、Ａｌ3+、Ｆｅ3+、Ｃｒ3+、Ｃｏ3+、Ｉｎ3+等が挙げられ、Ａn-の例としては、特に限定されないが、例えば、ＯＨ-、Ｆ-、Ｃｌ-、Ｂｒ-、ＮＯ3-、ＣＯ32-、ＳＯ42-、Ｆｅ（ＣＮ）63-、ＣＨ3ＣＯＯ-、シュウ酸イオン、サリチル酸イオン等が挙げられる。特に好ましい例としてはＣＯ32-、ＯＨ-が挙げられる。具体例としては、特に限定されないが、例えば、Ｍｇ0.75Ａｌ0.25（ＯＨ）2（ＣＯ3）0.125・０．５Ｈ2Ｏで示される天然ハイドロタルサイト、Ｍｇ4.5Ａl2（ＯＨ）13ＣＯ3・３．５Ｈ2Ｏ、Ｍｇ4.3Ａl2（ＯＨ）12.6ＣＯ3等で示される合成ハイドロタルサイトを挙げることができる。
【００４１】
これらのギ酸捕捉剤は、１種類で用いてもよいし、２種類以上を組み合わせて用いてもよい。
【００４２】
（耐候（光）安定剤）
本実施形態で用いる耐候（光）安定剤は、ベンゾトリアゾール系及び蓚酸アニリド系紫外線吸収剤及びヒンダードアミン系光安定剤からなる群より選ばれる１種若しくは２種以上が好ましい。
【００４３】
ベンゾトリアゾール系紫外線吸収剤の例としては、特に限定されないが、例えば、２−（２’−ヒドロキシ−５’−メチル−フェニル）ベンゾトリアゾール、２−（２’−ヒドロキシ− ３’、５’−ジ−ｔ−ブチル−フェニル）ベンゾトリアゾール、２−［２’−ヒドロキシ−３’，５’−ビス （α，α−ジメチルベンジル）フェニル］−２H−ベンゾトリアゾール、２−［２’−ヒドロキシ− ３’、５’−ビス−（α、α−ジメチルベンジル）フェニル］−２Ｈ−ベンゾトリアゾール、２−（２’−ヒドロキシ−４’−オクトキシフェニル）ベンゾトリアゾール等が挙げられる。蓚酸アリニド系紫外線吸収剤の例としては、特に限定されないが、例えば、２−エトキシ−２’−エチルオキザリックアシッドビスアニリド、２−エトキシ−５−ｔ−ブチル− ２’−エチルオキザリックアシッドビスアニリド、２− エトキシ−３’−ドデシルオキザリックアシッドビスアニリド等が挙げられる。好ましくは２−［２’−ヒドロキシ− ３’、５’−ビス−（α、α−ジメチルベンジル）フェニル］−２Ｈ−ベンゾトリアゾール、２−（２’−ヒドロキシ− ３’、５’−ジ−ｔ−ブチル−フェニル）ベンゾトリアゾールである。これらのベンゾトリアゾール系紫外線吸収剤はそれぞれ単独で用いてもよいし、２種類以上を組み合わせて用いてもよい。
【００４４】
ヒンダードアミン系光安定剤の例としては、特に限定されないが、例えば、Ｎ，Ｎ'，Ｎ''，Ｎ'''−テトラキス−（４，６−ビス−（ブチル−（Ｎ−メチル２，２，６，６−テトラメチルピペリジン−４−イル）アミノ）−トリアジン−２−イル）−４，７−ジアザデカン−１，１０−ジアミン、ジブチルアミン・１，３，５−トリアジン・Ｎ，Ｎ'−ビス（２，２，６，６，テトラメチル−４−ピペリジル−１，６−ヘキサメチレンジアミンとＮ−（２，２，６，６，テトラメチル−４−ピペリジル）ブチルアミンの重縮合物、ポリ［｛６−（１，１，３，３―テトラメチルブチル）アミノ−１，３，５−トリアジン−２，４−ジイル｝｛（２，２，６，６，テトラメチル−４−ピペリジル）イミノ｝ヘキサメチレン｛（２，２，６，６−テトラメチル−４−ピペリジル）イミノ｝］、コハク酸ジメチルと４−ヒドロキシ−２，２，６，６，テトラメチル−１−ピペリジンエタノールとの縮合物、デカン２酸ビス（２，２，６，６−テトラメチル−１（オクチルオキシ）−４−ピペリジニル）エステルと１，１−ジメチルエチルヒドロペルオキシドとオクタンとの反応生成物、ビス（１，２，２，６，６−ペンタメチル−４−ピペリジル）［［３，５−ビス（１，１−ジメチルエチル）−４−ヒドロキシフェニル］メチル］ブチルマロネート、メチル１，２，２，６，６−ペンタメチル−４−ピペリジルセバケート、ビス（２，２，６，６−テトラメチル−４−ピペリジル）−セバケート、１，２，３，４−ブタンテトラカルボン酸と１，２，２，６，６−ペンタメチル−４−ピペリジノールとβ，β，β’，β’−テトラメチル−３，９−［２，４，８，１０−テトラオキサスピロ（５，５）ウンデカン］ジエタノールとの縮合物などが挙げられる。好ましくはビス（２，２，６，６−テトラメチル−４−ピペリジル）−セバケート、ビス−（Ｎ−メチル−２，２，６，６ −テトラメチル−４−ピペリジニル）セバケート、１，２，３，４−ブタンテトラカルボン酸と１，２，２，６，６−ペンタメチル−４−ピペリジノールとβ，β，β’，β’−テトラメチル−３，９− ［２，４，８，１０−テトラオキサスピロ（５，５）ウンデカン］ジエタノールとの縮合物である。これらヒンダードアミン系光安定剤はそれぞれ単独で用いてもよいし、２種以上を組み合わせて用いてもよい。
【００４５】
（離型（潤滑）剤）
離型（潤滑）剤としては、特に限定されないが、例えば、アルコール、脂肪酸及びそれらのエステル、ポリオキシアルキレングリコール、平均重合度が１０〜５００であるオレフィン化合物、シリコーン等が挙げられる。中でも、炭素数１２〜２２の脂肪酸由来のエチレングリコールジパルミテート、エチレングリコールジヘプタデシレートが好ましい。
【００４６】
（その他の添加剤）
本実施形態のポリアセタール樹脂組成物には、本発明の目的を損なわない範囲で、さらに適当な公知の添加剤を必要に応じて配合することができる。このような添加剤の具体例としては、特に限定されないが、例えば、ポリオレフィン樹脂、摺動剤、顔料などを挙げることができる。
【００４７】
ポリオレフィン樹脂としては、特に限定されないが、例えば、下記一般式（２）で示されるオレフィン系不飽和化合物のホモ重合体、又は共重合体、あるいはその変性体が挙げられる。
【化１】
2015048468.tif 000002
〔式（２）中、Ｒ1は水素原子又はメチル基であり、Ｒ2は水素原子、炭素数１〜１０のアルキル基、カルボキシル基、２〜５個の炭素原子を含むアルキル化カルボキシ基、２〜５個の炭素原子を有するアシルオキシ基、又はビニル基を表わす。〕
【００４８】
ポリオレフィン樹脂の具体例としては、特に限定されないが、例えば、ポリエチレン（高密度ポリエチレン、中密度ポリエチレン、高圧法低密度ポリエチレン、直鎖状低密度ポリエチレン、超低密度ポリエチレン）、ポリプロピレン、エチレン−プロピレン共重合体、エチレン−ブテン共重合体、ポリプロピレン−ブテン共重合体、ポリブテン、ポリブタジエンの水添物、エチレン−アクリル酸エステル共重合体、エチレン−メタアクリル酸エステル共重合体、エチレン−アクリル酸共重合体、エチレン−酢酸ビニル共重合体などが挙げられる。
【００４９】
これら重合体の変性体としては、特に限定されないが、例えば、他のビニル化合物の一種以上をグラフトさせたグラフト共重合体が挙げられる。これらの中で、ポリエチレン（高圧法低密度ポリエチレン、直鎖状低密度ポリエチレン、超低密度ポリエチレン）、エチレン−プロピレン共重合体、エチレン−ブテン共重合体が好ましい。
【００５０】
これらのポリオレフィン樹脂の重量平均分子量は、特に限定されないが、好ましくは１０，０００〜３００，０００の範囲であり、より好ましくは１０，０００〜１００，０００であり、さらに好ましくは１５，０００〜８０，０００である。ポリオレフィン樹脂の重量平均分子量が１０，０００以上では、自材どうしの摩擦摩耗性が良好となり、ポリオレフィン系樹脂の重量平均分子量３００，０００以下であるとポリアセタール樹脂（Ａ）との摩擦摩耗性が良好となる。
【００５１】
本実施形態のポリアセタール樹脂組成物において、ポリオレフィン樹脂の配合割合は、ポリアセタール樹脂（Ａ）と結晶質珪酸カルシウム水和物（Ｂ）との合計１００質量部に対して、好ましくは０．１〜１０質量部であり、より好ましくは０．２〜５質量部である。ポリオレフィン樹脂の配合割合が、０．１質量部以下では、摺動性の改良効果が不十分な場合があり、１０質量部を超えると、成形品が剥離することがある。
【００５２】
ポリオレフィン樹脂の配合割合０．１〜１０質量部では、摺動性、衝撃性、剛性のバランスが取れ、表面外観性の良好な成形加工が可能となる。
【００５３】
摺動剤としては、特に限定されないが、例えば、アルコールと脂肪酸のエステル、アルコールとジカルボン酸とのエステル、及びポリオキシアルキレングリコール化合物が挙げられる。
【００５４】
アルコールと脂肪酸のエステルとしては、特に限定されないが、例えば、下記に示すアルコールと脂肪酸とのエステルが挙げられる。アルコールは、１価アルコール、及び多価アルコールである。１価アルコールの例としては、特に限定されないが、例えば、メチルアルコール、エチルアルコール、プロピルアルコール、ブチルアルコール、アミルアルコール、ヘキシルアルコール、ヘプチルアルコール、オクチルアルコール、ノニルアルコール、デシルアルコール、ウンデシルアルコール、ラウリルアルコール、トリデシルアルコール、ミリスチルアルコール、ペンタデシルアルコール、セチルアルコール、ヘプタデシルアルコール、ステアリルアルコール、オレイルアルコール、ノナデシルアルコール、エイコシルアルコール、セリルアルコール、ベヘニルアルコール、メリシルアルコール、ヘキシルデシルアルコール、オクチルドデシルアルコール、デシルミリスチルアルコール、デシルステアリルアルコール、などの飽和又は不飽和アルコールが挙げられる。
【００５５】
多価アルコールは、特に限定されないが、例えば、エチレングリコール、ジエチレングリコール、トリエチレングリコール、プロピレングリコール、ジプロピレングリコール、ブタンジオール、ペンタンジオール、ヘキサンジオール、グリセリン、ジグリセリン、トリグリセリン、ペンタエリスリトール、アラビトール、リビトール、キシリトール、ソルバイト、ソルビタン、ソルビトール、マンニトール、などが挙げられる。
【００５６】
脂肪酸としては、特に限定されないが、例えば、カプロン酸、エナント酸、カプリル酸、ペラルゴン酸、カプリン酸、ウンデシル酸、ラウリン酸、トリデシル酸、ミリスチン酸、ペンタデシル酸、パルミチン酸、ペンタデシル酸、ステアリン酸、ナノデカン酸、アラキン酸、ベヘン酸、リグノセリン酸、セロチン酸、ヘプタコン酸、モンタン酸、メリシン酸、ラクセル酸、ウンデシレン酸、オレイン酸、エライジン酸、セトレイン酸、エルカ酸、ブラシジン酸、ソルビン酸、リノール酸、リノレン酸、アラキドン酸、プロピオール酸、ステアロール酸、などが挙げられ、及びかかる成分を含有する天然に存在する脂肪酸又はこれらの混合物なども挙げられる。これらの脂肪酸はヒドロキシ基で置換されていてもよい。これら、アルコールと脂肪酸とのエステルの中では、摩擦及び摩耗性能の改良の観点から、それぞれ炭素数１０以上の脂肪酸とアルコールとのエステルが好ましく、炭素数１２以上の脂肪酸と炭素数１０以上のアルコールとのエステルがより好ましく、炭素数１２〜３０の脂肪酸と炭素数１０〜２０のアルコールとのエステルがさらに好ましい。
【００５７】
アルコールとジカルボン酸とのエステルは、特に限定されないが、例えば、オクチルアルコール、ノニルアルコール、デシルアルコール、ウンデシルアルコール、ラウリルアルコール、トリデシルアルコール、ミリスチルアルコール、ペンタデシルアルコール、セチルアルコール、ヘプタデシルアルコール、ステアリルアルコール、オレイルアルコール、ノナデシルアルコール、エイコシルアルコール、セリルアルコール、ベヘニルアルコール、メリシルアルコール、ヘキシルデシルアルコール、オクチルドデシルアルコール、デシルミリスチルアルコール、デシルステアリルアルコール、などの飽和、又は不飽和の一級アルコールとシュウ酸、マロン酸、コハク酸、グルタル酸、アジピン酸、ピメリン酸、スベリン酸、アゼライン酸、セバシン酸、マレイン酸、フマール酸、などのジカルボン酸とのモノエステル、ジエステル、及びこれらの混合物が挙げられる。
【００５８】
これらのアルコールとジカルボン酸とのエステルの中では、炭素数１０以上のアルコールとジカルボン酸とのエステルが好ましい。ポリオキシアルキレングリコール化合物としては、特に限定されないが、例えば、以下の３種類の化合物が挙げられる。第１のグループの化合物としては、特に限定されないが、例えば、アルキレングリコールをモノマーとする重縮合物が挙げられる。具体例としては、特に限定されないが、例えば、ポリエチレングリコール、ポリプロピレングリコール、エチレングリコールとプロピレングリコールのブロックポリマーなどが挙げられる。これらの重合度の好ましい範囲は５〜１，０００、より好ましい範囲は１０〜５００である。第２のグループは、第１のグループの化合物と脂肪族アルコールとのエーテル化物である。具体例としては、特に限定されないが、例えば、ポリエチレングリコールオレイルエーテル（エチレンオキサイド重合度５〜５０）、ポリエチレングリコールセチルエーテル（エチレンオキサイド重合度５〜５０）、ポリエチレングリコールステアリルエーテル（エチレンオキサイド重合度５〜３０）、ポリエチレングリコールラウリルエーテル（エチレンオキサイド重合度５〜３０）、ポリエチレングリコールトリデシルエーテル（エチレンオキサイド重合度５〜３０）、ポリエチレングリコールノニルフェニルエーテル（エチレンオキサイド重合度２〜１００）、ポリエチレングリコールオクチルフェニルエーテル（エチレンオキサイド重合度４〜５０）などが挙げられる。第３のグループの化合物は、第１のグループの化合物と高級脂肪酸とのエステル化物である。具体例としては、特に限定されないが、例えば、ポリエチレングリコールモノラウレート（エチレンオキサイド重合度２〜３０）、ポリエチレングリコールモノステアレート（エチレンオキサイド重合度２〜５０）、ポリエチレングリコールモノオレート（エチレンオキサイド重合度２〜５０）などが挙げられる。
【００５９】
顔料としては、特に限定されないが、例えば、無機系顔料及び有機系顔料、メタリック系顔料、蛍光顔料等が挙げられる。無機系顔料とは樹脂の着色用として一般的に使用されているものを言う。無機系顔料としては、特に限定されないが、例えば、硫化亜鉛、酸化チタン、硫酸バリウム、チタンイエロー、コバルトブルー、燃成顔料、炭酸塩、りん酸塩、酢酸塩やカーボンブラック、アセチレンブラック、ランプブラック等が挙げられる。有機系顔料としては、特に限定されないが、例えば、縮合ウゾ系、イノン系、フロタシアニン系、モノアゾ系、ジアゾ系、ポリアゾ系、アンスラキノン系、複素環系、ペンノン系、キナクリドン系、チオインジコ系、ベリレン系、ジオキサジン系、フタロシアニン系等の顔料が挙げられる。
【００６０】
本実施形態のポリアセタール樹脂組成物において、顔料の添加割合は色調により大幅に変わるため明確にする事は難しいが一般的には、ポリアセタール樹脂（Ａ）１００質量部に対して、０．０５〜５質量部の範囲であることが好ましい。
【００６１】
≪ポリアセタール樹脂組成物の製造方法≫
本実施形態のポリアセタール樹脂組成物は、例えば、上述した成分を混合し、押出機、加熱ロール、ニーダー、バンバリーミキサー等の混練機を用いて混練することにより得られる。
【００６２】
特に、押出機を用いて上述した成分を混練する方法が、生産性の観点から好ましい。
【００６３】
混練温度は、ベース樹脂の好ましい加工温度に従えばよく、目安としては１４０〜２６０℃の範囲、好ましくは１８０〜２３０℃の範囲が多く使われる。
【００６４】
本実施形態のポリアセタール樹脂組成物を、大量に安定して製造するには、単軸又は二軸の押出機が好適に用いられる。
【００６５】
≪成形品≫
本実施形態の成形品は、上述したポリアセタール樹脂組成物を含む。
【００６６】
上述のポリアセタール樹脂組成物は、機械的バランスを有し、熱安定性、耐モールドデポジット性、熱エージング後の色調変化が少なく、又耐クリープ性能に優れる。従って、上述したポリアセタール樹脂組成物を含む本実施形態の成形品は特性に優れ、特に耐熱エージング性に優れるため様々な用途の成形品として使用することが可能である。
【００６７】
例えば、ギア、カム、スライダー、レバー、軸、軸受け及び、ガイド等に代表される機構部品、アウトサート成形の樹脂部品、インサート成形の樹脂部品、シャーシ、トレー、側板、プリンター及び複写機に代表されるデジタルビデオカメラ、カメラ及び、デジタルカメラに代表されるカメラ、又はビデオ機器用部品、カセットプレイヤー、音楽、映像又は情報機器、通信機器用部品、電気機器用部品、電子機器用部品、に用いられる。また、自動車用の部品として、ガソリンタンク、フュエルポンプモジュール、バルブ類、ガソリンタンクフランジ等に代表される燃料廻り部品、ドア廻り部品、シートベルト周辺部品、コンビスイッチ部品、スイッチ類が好適に使用される。さらに、住宅設備機器に代表される工業部品として好適に使用できる。
【実施例】
【００６８】
以下、実施例及び比較例よって本発明をより具体的に説明するが、本発明はこれらによって何ら限定されるものではない。尚、実施例及び比較例中の測定法は以下のとおりとした。
【００６９】
＜熱エージング後の機械的特性＞
東芝機械（株）製ＩＳ−１００ＧＮ射出成形機を用いて、実施例及び比較例で得られたポリアセタール樹脂組成物を成形することにより、ＩＳＯの試験片を作製した。製作した試験片を、１４０℃設定したタバイ製ギアーオーブンに仕込み、熱エージング処理を行った。
【００７０】
熱エージング処理後の試験片を、１週間おきに取り出し、２３℃で５０％の湿度に保たれた恒温室で、２４時間放置した。放置後の試験片について下記条件にて引張速度及び引張伸度を測定した。測定値はｎ＝３の平均値とした。
【００７１】
引張試験機：（株）島津製作所製ＡＧ−ＩＳ
引張速度：５０ｍｍ／分
【００７２】
上記測定を継続して行い、試験片の引張強度が５０ＭＰａとなるまでの日数を求めた。該日数の長い方ほど熱エージング後の引張強度が良好であると判定した。
【００７３】
また、引張伸度は、下記式より算出した。
【００７４】
引張伸度（％）＝破断までの伸び（ｍｍ）／チャック間（＝１１５ｍｍ）×１００
【００７５】
上記測定を継続して行い、試験片の引張伸度が１０％となるまでの日数を求めた。該日数の長い方ほど熱エージング後の引張伸度が良好であると判定した。
【００７６】
＜熱エージング後の色調特性＞
上記機械的特性の測定の場合と同様にして東芝機械の射出成形機で製作した試験片を、１４０℃設定したタバイ製ギアーオーブンに仕込み、熱エージング処理を行った。
【００７７】
なお、熱エージング処理前に、ミノルタ製ハンディカラーテスター（ＣＲ−２００）を用いて、試験片を２枚重ねて、Ｄ６５の光源にて試験片の黄度（ｂ値）を測定した。
【００７８】
３０日間熱エージング処理した後の試験片を取出し、２３℃で５０％の湿度に保たれた恒温室に２４時間放置した。放置後の試験片について上記と同様の方法で黄度（ｂ値）を測定した。
【００７９】
熱エージング後の黄度（ｂ値）が小さく、かつ熱エージング前後の黄度（ｂ値）の変化が少ないほど、熱エージング後の色調特性に優れると判断した。
【００８０】
実施例及び比較例には下記成分を用いた。
【００８１】
＜ポリアセタール樹脂（Ａ）＞
熱媒を通すことができるジャッケット付きの２軸セルフクリーニングタイプの重合機（Ｌ／Ｄ＝８）を８０℃に調整した。該重合機に、トリオキサンを４ｋｇ／時間、コモノマーとして１，３−ジオキソランを１２８．３ｇ／時間（トリオキサン１ｍｏｌに対して、３．９ｍｏｌ％）、連鎖移動剤としてメチラールをトリオキサン１ｍｏｌに対して０．２０×１０-3ｍｏｌを連続的に添加した。さらに前記重合機に、重合触媒として三フッ化硼素ジ−ｎ−ブチルエーテラートをトリオキサン１ｍｏｌに対して１．５×１０-5ｍｏｌの割合で連続的に添加し重合を行なった。重合機より排出されたポリアセタールコポリマーをトリエチルアミン０．１％水溶液中に投入し重合触媒の失活を行なった。失活されたポリアセタールコポリマーを遠心分離機でろ過し、乾燥した。乾燥後のポリアセタールコポリマーをベント付き２軸スクリュー式押出機に供給し、押出機中の溶融しているポリアセタールコポリマー１００質量部に対して水を０．５質量部添加し、押出機設定温度２００℃、押出機における滞留時間７分で不安定末端部分の分解除去を行なった。不安定末端部分が分解除去されたポリアセタールコポリマーは、ベント真空度２０Ｔｏｒｒの条件下に脱揮され、押出機ダイス部よりストランドとして押出され、ペレタイズされた。得られたペレットをポリアセタール樹脂（Ａ−１）として用いた。
【００８２】
〈結晶質珪酸カルシウム水和物（Ｂ）〉
本実施例において、トバモライトは以下の方法で合成した。
【００８３】
二酸化ケイ素（株式会社ニッチツ製  精製珪石粉ハイシリカＦ３）と酸化カルシウム（河合石灰工業株式会社製生石灰特号）とを水に分散させてスラリー状とした後、１９０℃の飽和水蒸気下で１５時間オートクレーブ養生することによりトバモライトを得た。ここで、二酸化ケイ素に対する酸化カルシウムの混合比は、モル比で０．８３であり、二酸化ケイ素と酸化カルシウムとを合わせた全固形分に対する水の混合比は、重量比で１．５とした。
【００８４】
得られたトバモライトは、磁器乳鉢（株式会社石川工場製  石川式攪拌擂潰機１６号）によって粉砕された。粉砕されたトバモライトを結晶質珪酸カルシウム水和物（Ｂ−１）として用いた。
【００８５】
結晶質珪酸カルシウム水和物（Ｂ−１）の平均粒子径は、４５μｍであった。なお、本実施例において、結晶質珪酸カルシウム水和物（Ｂ−１）の平均粒子径は、レーザー光回折測定法により測定して得られる粒度分布の中心粒径Ｄ５０％とした。
【００８６】
また、結晶質珪酸カルシウム水和物（Ｂ−１）を、走査型電子顕微鏡を用いて観察したところ、層状構造及び／又はカードハウス構造であることを確認した。
【００８７】
〈ギ酸捕捉剤（Ｃ）〉
ジステアリン酸カルシウム（日東化成工業（株）社製、製品名：ＣＳ−２）をギ酸捕捉剤（Ｃ−１）として用いた。
【００８８】
〈酸化防止剤（Ｄ）〉
トリエチレングリコール−ビス−［３−（３−ｔ−ブチル−５−メチル−４−ヒドロキシフェニル）−プロピオネート］（チバ・スペシャルティ・ケミカルズ（株）社製、製品名：ＩＲＧＡＮＯＸ２４５）を酸化防止剤（Ｄ−１）として用いた。
【００８９】
［実施例１］
上記の方法で得られたポリアセタール樹脂（Ａ−１）１００質量部と、酸化防止剤（Ｄ−１）０．３質量部と、上記の方法で得られた結晶質珪酸カルシウム水和物（Ｂ−１）０．００５質量部とをヘンシェルミキサーを用いて均一に混合して混合物を得た。この混合物を、２００℃に設定されたＬ／Ｄ＝３０の３０ｍｍベント付２軸押出機に、該押出機のメインフィード口からフィードし、スクリュー回転数１００ｒｐｍで溶融混錬することによりポリアセタール樹脂組成物を得た。
【００９０】
上記の得られたポリアセタール樹脂組成物の熱エージング後の機械的特性及び色調特性の評価を行った。該評価結果を表１に示す。
【００９１】
［実施例２〜４］
結晶質珪酸カルシウム水和物（Ｂ−１）の配合割合を表１に示すとおりに変更した以外は、実施例１と同様にポリアセタール樹脂組成物を製造し、得られたポリアセタール樹脂組成物の特性の評価を行った。該評価結果を表１に示す。
【００９２】
［実施例５］
上記の方法で得られたポリアセタール樹脂（Ａ−１）１００質量部と、酸化防止剤（Ｄ−１）０．３質量部と、上記の方法で得られた結晶質珪酸カルシウム水和物（Ｂ−１）０．０１質量部と、ギ酸捕捉剤（Ｃ−１）０．１質量部とをヘンシェルミキサーを用いて均一に混合して混合物を得た。この混合物を、２００℃に設定されたＬ／Ｄ＝３０の３０ｍｍベント付２軸押出機に、該押出機のメインフィード口からフィードし、スクリュー回転数１００ｒｐｍで溶融混錬することによりポリアセタール樹脂組成物を得た。
【００９３】
上記の得られたポリアセタール樹脂組成物の熱エージング後の機械的特性及び色調特性の評価を行った。該評価結果を表１に示す。
【００９４】
［実施例６〜８］
原料の配合割合を表１に示すとおりに変更した以外は、実施例５と同様にポリアセタール樹脂組成物を製造し、得られたポリアセタール樹脂組成物の特性の評価を行った。該評価結果を表１に示す。
【００９５】
［比較例１］
結晶質珪酸カルシウム水和物（Ｂ−１）を用いなかった以外は、実施例１と同様にポリアセタール樹脂組成物を製造し、得られたポリアセタール樹脂組成物の特性の評価を行った。該評価結果を表１に示す。
【００９６】
［比較例２］
結晶質珪酸カルシウム水和物（Ｂ−１）を用いなかった以外は、実施例８と同様にポリアセタール樹脂組成物を製造し、得られたポリアセタール樹脂組成物の特性の評価を行った。該評価結果を表１に示す。
【００９７】
［比較例３］
結晶質珪酸カルシウム水和物（Ｂ−１）の配合割合を表１に示すとおりに変更した以外は、実施例１と同様にポリアセタール樹脂組成物を製造し、得られたポリアセタール樹脂組成物の特性の評価を行った。該評価結果を表１に示す。
【００９８】
【表１】
2015048468.tif 000003
【００９９】
表１に示した様に、実施例１〜４で得られたポリアセタール樹脂組成物は、比較例１で得られたポリアセタール樹脂組成物に比べ、結晶質珪酸カルシウム水和物（Ｂ−１）（トバモライト）の添加により、熱エージング後の引張強度及び引張伸度の維持日数が向上することが確認された。また、実施例５〜８で得られたポリアセタール樹脂組成物は、ギ酸捕捉剤（Ｃ−１）（ステアリン酸カルシウム）をさらに添加することにより、熱エージング後の引張強度及び引張伸度の維持日数がより向上することが確認された。また、色調特性について考察したところ、実施例１〜８で得られたポリアセタール樹脂組成物は、比較例２で得られたポリアセタール樹脂組成物と比べ、熱エージング後の黄度（ｂ値）が良好であり、熱エージング前後の黄度（ｂ値）の変化が少ないことが確認された。なお、比較例１で得られたポリアセタール樹脂組成物は、３０日間熱エージング後の劣化が激しいため、黄度（ｂ値）の測定が出来なかった。
【産業上の利用可能性】
【０１００】
本発明のポリアセタール樹脂組成物は、ポリアセタール樹脂がもつ本来の熱安定性や剛性、靭性等の機械的特性のバランスを有し、長期間の熱エージング後の機械的特性に優れ、且つ熱エージング後の色調変化が少ないことから、自動車、電気若しくは電子、その他工業などの幅広い分野で好適に利用できる。